(57)【要約】      （修正有）【課題】異質ガラスの量を十分に低減できる溶融ガラスの搬送装置、排出口などを提供する。【解決手段】鉛直管４１と、該鉛直管４１の途中に接続される少なくとも１つの水平管４５とを備え、鉛直管４１および水平管４５によって溶融ガラス４を搬送する搬送装置において、鉛直管４１の下壁内面５１に、溶融ガラス４の一部を外部に排出する排出口５２を備え、排出口５２の中心は鉛直管４１の中心線から水平方向上流側に偏心している。【選択図】図２
2013199385.tif 000002
【特許請求の範囲】
【請求項１】
鉛直管と、該鉛直管の途中に接続される少なくとも１つの水平管とを備え、前記鉛直管および前記水平管によって溶融ガラスを搬送する搬送装置において、
前記鉛直管の下壁内面に、溶融ガラスの一部を外部に排出する排出口を備え、該排出口の中心は前記鉛直管の中心線から水平方向上流側に偏心している溶融ガラスの搬送装置。
【請求項２】
前記鉛直管に向けて溶融ガラスを搬送する水平管は、下部内面が幅方向内側に行くほど下方に向かうように形成されている請求項１に記載の溶融ガラスの搬送装置。
【請求項３】
前記鉛直管の内周面は、円周面状に形成され、
前記排出口は、直径２０〜８０ｍｍの円状に形成され、
前記鉛直管の内周面と前記排出口との間の水平方向最短距離が１００ｍｍ以下である請求項１または２に記載の溶融ガラスの搬送装置。
【請求項４】
前記鉛直管と前記水平管とを接続する接続口のうち、前記鉛直管の下壁に最も近い接続口と、前記鉛直管の下壁内面との間の上下間隔が３５〜１５０ｍｍである請求項１〜３のいずれかに記載の溶融ガラスの搬送装置。
【請求項５】
請求項１〜４のいずれかに記載の溶融ガラスの搬送装置を用いて溶融ガラスを搬送する際に溶融ガラスの一部を外部に排出し、溶融ガラスの残部を所定形状に成形してガラスを製造するガラス製造方法。
【請求項６】
前記鉛直管の排出口から排出される溶融ガラスの流量は、前記鉛直管に流入する溶融ガラスの流量に対して１〜４％である請求項５に記載のガラス製造方法。
【請求項７】
前記製造されるガラスは、アルカリ金属酸化物を実質的に含まない無アルカリガラスである請求項５または６に記載のガラス製造方法。
【発明の詳細な説明】
【技術分野】
【０００１】
本発明は、溶融ガラスの搬送装置、およびそれを用いたガラス製造方法に関する。
【背景技術】
【０００２】
ガラス製造装置は、一般的に、ガラス原料を加熱し溶解させて、溶融ガラスを作製する溶解装置と、溶解装置で作製された溶融ガラスを所定形状に成形する成形装置とを備える。溶解装置には溶融ガラスを収容する溶解槽が備えられ、溶解槽と成形装置との間には溶融ガラスを搬送する搬送装置などが設けられている。
【０００３】
搬送装置は、構造強度を高めるため、水平管と鉛直管とを組み合わせて構成される。鉛直管の下壁には、生産するガラスの種類を変更するときなど、鉛直管内を空にするときに、溶融ガラスを排出する排出管が接続されている（例えば、特許文献１参照）。排出管は、通常の生産時には、固化されたガラスによって栓をした状態にあり、不使用状態となっている。
【先行技術文献】
【特許文献】
【０００４】
【特許文献１】特開２００７−１６１５６６号公報
【発明の概要】
【発明が解決しようとする課題】
【０００５】
ところで、搬送装置へ供給される溶融ガラスは、通常、溶解槽の下部から取り出される。溶解槽内の溶融ガラスの上部には、製品の欠陥となりうる気泡が多く含まれているからである。
【０００６】
一方で、溶解槽内の溶融ガラスの下部には、比重の大きい異質ガラスが含まれていることが多い。この異質ガラスは、溶解槽の壁から溶出する成分（例えば、ジルコニア）に富んでいたり、あるいは、ガラス原料のうち揮発成分（例えば、酸化ホウ素）に乏しくなっていたりする。
【０００７】
特に近年では、液晶ディスプレイ（ＬＣＤ）などのフラットパネルディスプレイ向けに、無アルカリガラスからなるガラス基板が製造されている。無アルカリガラスは、従来の一般的なソーダライムガラスに比べて、溶解槽内の温度が１００℃以上高いので、溶解槽内の異質ガラスの量が増える傾向にある。
【０００８】
そこで、搬送装置において、比重の大きい異質ガラスの量を低減するため、鉛直管の下壁に、溶融ガラスの一部を外部に排出する排出管を接続することが考えられる。これによって、排出管から異質ガラスを排出することができ、ガラスの均質性を高めることができる。
【０００９】
しかしながら、鉛直管の下壁に排出管を単に接続するだけでは、下壁付近に異質ガラスが溜まりやすく、異質ガラスが巻き上げられやすいので、異質ガラスの量を十分に低減できないことがある。
【００１０】
特に、特許文献１に記載の排出管は、通常の生産時には溶融ガラスを全く排出しないので、異質ガラスの量を十分に低減できる構成となっていない。
【００１１】
本発明は、上記課題に鑑みてなされたものであって、異質ガラスの量を十分に低減できる溶融ガラスの搬送装置などを提供することを目的とする。
【課題を解決するための手段】
【００１２】
上記目的を解決するため、本発明の溶融ガラスの搬送装置は、
鉛直管と、該鉛直管の途中に接続される少なくとも１つの水平管とを備え、前記鉛直管および前記水平管によって溶融ガラスを搬送する搬送装置において、
前記鉛直管の下壁内面に、溶融ガラスの一部を外部に排出する排出口を備え、該排出口の中心は前記鉛直管の中心線から水平方向上流側に偏心している。
【発明の効果】
【００１３】
本発明によれば、異質ガラスの量を十分に低減できる溶融ガラスの搬送装置などを提供することができる。
【図面の簡単な説明】
【００１４】
【図１】本発明の一実施形態における溶融ガラスの搬送装置を備えるガラス製造装置の側面断面図である。
【図２】鉛直管４１の下部の側面断面図である。
【図３】図２のＡ−Ａ線に沿った上面断面図である。
【図４】図２のＢ−Ｂ線に沿った正面断面図である。
【図５】図２の変形例の側面断面図である。
【図６】図２の別の変形例の側面断面図である。
【図７】図６のＡ−Ａ線に沿った上面断面図である。
【図８】例１における溶解槽および搬送装置の側面断面図である。
【図９】図８のＡ−Ａ線に沿った上面図である。
【図１０】例３における溶解槽および搬送装置の側面断面図である。
【発明を実施するための形態】
【００１５】
以下、本発明を実施するための形態について図面を参照して説明する。なお、各図面において、同一構成には同一符号を付して説明を省略する。
【００１６】
なお、本発明は、後述の実施形態に制限されることはなく、本発明の範囲を逸脱することなく、後述の実施形態に種々の変形および置換を加えることができる。
【００１７】
（第１の実施形態）
図１は、本発明の一実施形態における溶融ガラスの搬送装置を備えるガラス製造装置の側面図である。図１に示すように、ガラス製造装置は、ガラス原料２を加熱し溶解させて、溶融ガラス４を作製する溶解装置１０と、溶解装置１０で作製された溶融ガラス４を所定形状に成形する成形装置２０とを備える。成形装置２０で成形された溶融ガラス４は、徐冷された後、必要に応じて切断されて製品となる。
【００１８】
溶解装置１０は、ガラス原料２などを加熱する加熱源（例えば、ガスバーナー）１２の他、溶融ガラス４を収容する溶解槽１４を備える。ガラス原料２は、生産するガラスの種類に応じて、複数種類の原料を調製して作製される。
【００１９】
生産するガラスの種類は、製品の用途などに応じて適宜選定される。例えば、製品の用途が液晶ディスプレイ用のガラス基板である場合、通常、アルカリ金属酸化物を実質的に含まない無アルカリガラスが用いられる。
【００２０】
無アルカリガラスとしては、例えば、酸化物基準の質量％表示で、ＳｉＯ２：５０〜６６％、Ａｌ２Ｏ３：１０．５〜２２％、Ｂ２Ｏ３：０〜１２％、ＭｇＯ：０〜８％、ＣａＯ：０〜１４．５％、ＳｒＯ：０〜２４％、ＢａＯ：０〜１３．５％を含有し、ＭｇＯ＋ＣａＯ＋ＳｒＯ＋ＢａＯ：９〜２９．５質量％である無アルカリガラスが用いられる。
【００２１】
成形装置２０は、一般的な構成であって良く、例えばフロート成形装置やフュージョン成形装置、鋳込み成形装置などであって良い。フロート成形装置は、浴槽内の溶融錫の浴面に溶融ガラス４を連続的に供給して、帯板状に成形する装置である。フュージョン成形装置は、断面略Ｖ字状の樋の内部に溶融ガラス４を連続的に供給し、樋から左右両側に溢れ出た溶融ガラス４を、樋の下縁で合流させて帯板状に成形する装置である。鋳込み成形装置は、溶融ガラス４を鋳込み型に流し込んで、所定形状に成形する装置である。
【００２２】
溶解装置１０と成形装置２０との間には、溶融ガラス４に含まれる気泡を脱泡する脱泡装置３０、および、溶融ガラス４を搬送する搬送装置４０が設けられている。なお、脱泡装置３０は、生産するガラスの種類や製品の用途などによっては設けなくても良い。
【００２３】
脱泡装置３０は、減圧脱泡装置であって良く、例えば図１に示すように、搬送装置４０による溶融ガラス４の搬送経路の途中に設けられている。この脱泡装置３０における溶融ガラス４の液面８は、溶解槽１４における溶融ガラス４の液面６よりも上方にある。液面６と液面８との高低差は、脱泡装置３０内の気圧などにて定まり、気圧が低くなるほど、高低差が大きくなる。
【００２４】
脱泡装置３０は、液面６と液面８との高低差を考慮して、溶解槽１４よりも高い位置に配置される。そのため、脱泡装置３０には、後述の鉛直管４２、４３が接続されている。鉛直管４２内を上昇して、脱泡装置３０内に搬入された溶融ガラス４は、鉛直管４３内を下降して、脱泡装置３０外に搬出される。
【００２５】
搬送装置４０は、溶解装置１０から成形装置２０に溶融ガラス４を搬送する装置である。搬送装置４０の出口４９は、溶解装置１０での溶融ガラス４の液面６よりも下方に設置されている。よって、溶融ガラス４は、パスカルの原理により、溶解装置１０から成形装置２０に搬送される。
【００２６】
搬送装置４０は、構造強度を高めるため、鉛直管４１〜４４と、水平管４５〜４８とを組み合わせて構成され、鉛直管４１〜４４および水平管４５〜４８によって溶融ガラス４を搬送する。複数の鉛直管４１〜４４は水平方向に並んで配置されており、各鉛直管４１〜４４の途中には、少なくとも１つの水平管が接続されている。なお、水平管は、水平方向に対して０超〜４５未満°の範囲で傾斜していても良く、その場合、上流側から下流側に行くほど下方に向かうように傾斜していても良いし、上流側から下流側に行くほど上方に向かうように傾斜していても良い。
【００２７】
鉛直管４１〜４４および水平管４５〜４８は、白金や白金合金などの耐熱材で構成される。白金合金は、白金（Ｐｔ）の他、ロジウム（Ｒｈ）、イリジウム（Ｉｒ）、ルテニウム（Ｒｕ）、または金（Ａｕ）などを含む合金である。なお、鉛直管４１〜４４および水平管４５〜４８は、異種材料で構成される複数層構造としても良い。
【００２８】
また、鉛直管４１〜４４および水平管４５〜４８は、溶融ガラス４の粘度を流動可能な範囲に維持するため、通電加熱可能に構成されて良い。鉛直管４１〜４４内における溶融ガラス４の粘度は、特に限定されないが、例えば１０３〜１０４ｄＰａ・ｓであって良い。
【００２９】
さらに、鉛直管４１〜４４および水平管４５〜４８は、その形状に制限はなく、例えば円筒管や楕円筒管、角筒管などであって良い。
【００３０】
次に、搬送装置４０の機能について、各鉛直管４１〜４４を中心にして説明する。
【００３１】
最上流の鉛直管４１は、溶融ガラス４の均質性を高めるための管であって、内部には溶融ガラス４を撹拌する撹拌装置７０が設けられている。撹拌装置７０は、回転軸７１および回転軸７１と共に回転する回転翼７２などで構成される。回転軸７１は、鉛直管４１の中心線と同心状に配置されている。
【００３２】
鉛直管４１の下部には、水平管４５を介して溶解槽１４が接続されており、溶解槽１４から溶融ガラス４が供給される。この溶融ガラス４は、鉛直管４１内を上昇する過程で撹拌装置７０によって撹拌された後、鉛直管４１の上部に接続される水平管４６を介して鉛直管４２に搬送される。
【００３３】
鉛直管４２は、撹拌装置７０によって撹拌された溶融ガラス４を脱泡装置３０に供給するための管である。鉛直管４２の上部は脱泡装置３０に接続されており、鉛直管４２の下部は水平管４６に接続されている。水平管４６から鉛直管４２に流入した溶融ガラス４は、鉛直管４２内を上昇して脱泡装置３０へ供給される。
【００３４】
鉛直管４３は、脱泡装置３０内で脱泡された溶融ガラス４を外部に引き出すための管である。鉛直管４３の上部は脱泡装置３０に接続されており、脱泡装置３０内の溶融ガラス４は、鉛直管４３内を下降して、鉛直管４３の下部に接続される水平管４７を介して、鉛直管４４に供給される。
【００３５】
最下流の鉛直管４４は、溶融ガラス４の均質性を高めるための管であって、内部には溶融ガラス４を撹拌する撹拌装置７０が設けられている。溶融ガラス４は、鉛直管４４内を下降する過程で撹拌装置７０によって撹拌された後、鉛直管４４の下部に接続される水平管４８を介して成形装置２０に搬送される。
【００３６】
このようにして、搬送装置４０を用いて、溶解槽１４から成形装置２０へ溶融ガラス４を搬送することによって、溶融ガラス４の均質性を高めたり、溶融ガラス４に含まれる気泡を脱泡したりすることができ、製品の品質を高めることができる。
【００３７】
ところで、溶融ガラス４は、例えば図１に示すように、溶解槽１４の下部から取り出される。溶解槽１４内の溶融ガラス４の上部には、製品の欠陥となりうる気泡が多く含まれているからである。
【００３８】
一方で、溶解槽１４内の溶融ガラス４の下部には、比重の大きい異質ガラスが含まれていることが多い。この異質ガラスは、溶解槽１４内で溶融ガラス４と接している耐火レンガ製の壁から溶出する成分（例えば、ジルコニア）に富んでいたり、あるいは、ガラス原料２のうち揮発成分（例えば、酸化ホウ素）に乏しくなっていたりする。
【００３９】
そこで、本実施形態では、搬送装置４０において、比重の大きい異質ガラスの量を低減するため、鉛直管４１〜４４の下壁内面には、それぞれ、溶融ガラス４の一部を外部に排出する排出口が設けられている。これによって、排出口から異質ガラスを排出することができ、溶融ガラス４の残部の均質性を高めることができる。この溶融ガラス４の残部を所定形状に成形することによって、製品の品質を高めることができる。
【００４０】
この効果は、生産するガラスの種類が無アルカリガラスである場合に特に顕著である。無アルカリガラスは、従来の一般的なソーダライムガラスに比べて、溶解槽１４内の温度が１００℃以上高いので、溶解槽１４内の異質ガラスの量が増えやすい。
【００４１】
なお、本実施形態では、全ての鉛直管４１〜４４の下壁内面に、それぞれ、排出口を１つずつ設けてあるが、本発明はこれに限定されない。即ち、いずれかの鉛直管の下壁内面に、排出口が設けてあれば良い。但し、溶融ガラス４が撹拌される前に異質ガラスを排出することが好ましいので、少なくとも最上流の鉛直管４１の下壁内面には、排出口を設けてあることが好ましい。
【００４２】
次に、図２〜図４に基づき、鉛直管からの異質ガラスの排出について説明する。なお、最上流の鉛直管４１からの異質ガラスの排出を代表例として説明する。
【００４３】
図２は、鉛直管４１の下部の側面断面図である。図３は、図２のＡ−Ａ線に沿った上面断面図である。図４は、図２のＢ−Ｂ線に沿った正面断面図である。
【００４４】
鉛直管４１の下壁内面５１には、溶融ガラス４の一部を外部に排出する排出口５２が設けられている。排出口５２を介して、鉛直管４１の内部は、排出管６１の内部と連通している。排出管６１は、鉛直管４１などと同様に、白金や白金合金などの耐熱材で構成されて良い。排出管６１は、排出量を絞るため、鉛直管４１よりも小さい内径を有して良い。排出量が多すぎると、異質ガラス５の他に多量の良質ガラスが排出されるので、無駄が多い。
【００４５】
排出口５２から外部に排出される溶融ガラス４の流量は、特に限定されないが、例えば鉛直管４１に流入する溶融ガラス４の流量に対して１〜４％であって良い。１％以上とすることで、異質ガラス５を十分に排出することができる。一方、４％を超えると、異質ガラス５の他に多量の良質ガラスが排出されるので無駄が多い。好ましい範囲は１．１〜３．５％であり、より好ましい範囲は１．２〜３％であり、特に好ましい範囲は１．５〜２．５％である。なお、搬送装置４０から成形装置２０に供給される溶融ガラス４の流量は、典型的には、２０〜１００トン／日である。
【００４６】
排出口５２から外部に排出される溶融ガラス４の流量は、排出管６１の温度や開度、重力などにて定まる。そこで、流量を調節するため、排出管６１の温度や開度などを調節して良い。排出管６１の温度を調節する方法としては、例えば排出管６１を通電加熱する方法、排出管６１を外部から加熱する方法などがある。また、排出管６１を外部から冷却しても良い。排出管６１の開度を調節する方法としては、例えば排出管６１の出口に可動部材を設け、可動部材を移動させて出口の開度を調節する方法などがある。
【００４７】
排出口５２の中心は、図２および図３に示すように、鉛直管４１の中心線から水平方向上流側に偏心している。これによって、比重の大きい異質ガラス５を排出口５２に円滑に導くことができ、異質ガラス５の排出効率を高めることができる。
【００４８】
なお、排出口５２の形状は、例えば円形や楕円形、多角形、矩形、菱形などであって良く、特に制限はない。
【００４９】
排出口５２の位置は、鉛直管４１の形状などに応じて適宜設定される。例えば鉛直管４１の内周面５４が円周面状に形成され、排出口５２が円状に形成されている場合、排出口５２の直径は２０〜８０ｍｍであることが好ましく、鉛直管４１の内周面５４と排出口５２との間の水平方向最短距離Ｌ（図２参照）は１００ｍｍ以下であることが好ましい。排出口５２の直径を２０〜８０ｍｍとすることで、排出量を適正な範囲とすることができる。また、水平方向最短距離Ｌを１００ｍｍ以下とすることで、異質ガラス５の排出効率を十分に高めることができる。
【００５０】
鉛直管４１には、鉛直管４１に向けて溶融ガラス４を搬送する水平管４５が接続されている。水平管４５は図４に示すように下部内面が幅方向内側に行くほど下方に向かうように形成されていると、水平管４５の底部に比重の大きい異質ガラス５が集まりやすいので、異質ガラス５を排出口５２へより円滑に導くことができる。
【００５１】
なお、水平管４５の下部内面の断面形状は、例えば断面湾曲状や断面Ｖ字状などであって良く、特に制限はない。
【００５２】
鉛直管４１と水平管４５、４６とを接続する接続口５５、５６（図１参照）のうち、鉛直管４１の下壁に最も近い接続口５５と、鉛直管４１の下壁内面５１との間の上下間隔Ｍ（図２参照）が３５〜１５０ｍｍであることが望ましい。上下間隔Ｍを３５ｍｍ以上とすることで、主流からはずれて、排出口５２の上方を一旦通過した異質ガラス５が巻き上げられるのを低減することができる。一方、上下間隔Ｍが１５０ｍｍを超えると、上記効果が飽和し、また、鉛直管４１が無駄に長いので好ましくない。特に、鉛直管４１が白金や白金合金で構成されている場合、鉛直管４１が無駄に長いと、コスト高となる。
【００５３】
（第２の実施形態）
本実施形態は、鉛直管に関するものである。本実施形態の鉛直管は、第１の実施形態の鉛直管に代えて、第１の実施形態の水平管と組み合わせて用いることができる。
【００５４】
図５は、図２の変形例の側面断面図である。図５に示すように、本実施形態の鉛直管４１Ａの下壁内面５１Ａは、水平方向に対して傾斜する傾斜面であって、水平方向下流側から水平方向上流側に行くほど下方に向かうように傾斜している。これによって、図５に示すように、主流からはずれて、排出口５２Ａの上方を一旦通過した異質ガラス５を重力で排出口５２Ａに集めることができる。
【００５５】
（第３の実施形態）
本実施形態は、鉛直管に関するものである。本実施形態の鉛直管は、第１の実施形態の鉛直管に代えて、第１の実施形態の水平管と組み合わせて用いることができる。
【００５６】
図６は、図２の別の変形例の側面断面図である。図７は、図６のＡ−Ａ線に沿った上面断面図である。図６に示すように、本実施形態の鉛直管４１Ｂの下壁内面５１Ｂは、外縁から排出口５２Ｂに行くほど下方に向かうように形成されており、下に凸の円錐台面となっている。これによって、主流からはずれて、下壁内面５１Ｂの外縁付近に到達した異質ガラス５を重力で排出口５２Ｂに集めることができる。
【実施例】
【００５７】
以下、本発明について、実機の１／５スケールのモデル実験で具体的に説明するが、本発明はこれに限定されるものではない。
【００５８】
（モデル機）
図８は、実施例１における溶解槽および搬送装置の概略側面図である。図９は、図８のＡ−Ａ線に沿った断面図である。なお、図８および図９に示す各構成部品は、視認性を確保するため、アクリル樹脂で形成した。
【００５９】
収容槽１１４（図１の溶解槽１４に相当）は、粘性流体１０４を収容しており、側壁の下部に出口部１１７を備える。出口部１１７は、２つの角筒部材１１８、１１９で構成されている。
【００６０】
上流側の角筒部材１１８は、水平に配置され、幅が下流に向けて一定となっている。角筒部材１１８の下面には、３つの供給口１８１〜１８３が幅方向に等間隔で配設してある。１つの供給口１８１は角筒部材１１８の幅方向中央の位置に設けられ、他の１つの供給口１８２は角筒部材１１８の幅方向中央から３０ｍｍの位置に中心が設けられ、残りの供給口１８３は角筒部材１１８の幅方向中央から６０ｍｍの位置に中心が設けられている。３つの供給口１８１〜１８３は、それぞれ、開閉可能に構成されており、開放されると、比重の大きい異質流体１０５が角筒部材１１８内に流入するように構成されている。
【００６１】
下流側の角筒部材１１９は、上流側から下流側に行くほど上方に向かうように傾斜しており、幅が上流側から下流側に行くほど先細りとなっている。
【００６２】
上記構成とされた出口部１１７から搬送装置１４０に粘性流体１０４などが供給される。
【００６３】
搬送装置１４０は、鉛直管１４１および２つの水平管１４５、１４６で構成される。鉛直管１４１および２つの水平管１４５、１４６は円筒管である。２つの水平管１４５、１４６は、鉛直管１４１の途中に接続されている。鉛直管１４１の内径は５６ｍｍ（実機では、直径２８０ｍｍに相当）とした。
【００６４】
鉛直管１４１の内部には、粘性流体１０４などを撹拌する撹拌装置１７０が設けられている。撹拌装置１７０は、回転軸１７１および回転軸１７１と共に回転する回転翼１７２などで構成される。回転軸１７１は、鉛直管１４１の中心線と同心状に配置してある。
【００６５】
鉛直管１４１の下部には、水平管１４５を介して収容槽１１４の出口部１１７が接続されており、出口部１１７から粘性流体１０４などが供給される。粘性流体１０４などは、鉛直管１４１内を上昇する過程で撹拌装置１７０によって撹拌された後、鉛直管１４１の上部に接続される水平管１４６を介して外部に搬送される。
【００６６】
鉛直管１４１の下壁内面１５１には、粘性流体１０４などの一部を外部に排出する排出口１５２が設けられている。排出口１５２は直径５ｍｍ（実機では、直径２５ｍｍに相当）の円形とした。排出口１５２を介して、鉛直管１４１の内部は、排出管１６１の内部と連通している。
【００６７】
（粘性流体）
粘性流体１０４には、水飴に水を加えた無色の粘性流体を用意した。この粘性流体は、実機における良質ガラスにレイノルズ数を合わせたものである。
【００６８】
粘性流体の物性を、良質ガラスの物性と併せて表１に示す。なお、表１において、μは粘度（単位：ｄＰａ・ｓ）を表す。
【００６９】
【表１】
2013199385.tif 000003
（異質流体）
異質流体１０５には、上記水飴に添加物を加えて赤色に着色した２種類の異質流体Ａ、Ｂを用意した。実機における異質ガラス５として、酸化ホウ素に乏しい異質ガラスＡ、ジルコニアに富んだ異質ガラスＢの２種類が想定されるからである。
【００７０】
異質流体Ａ、Ｂの配合比を表２に示す。また、異質流体Ａ、Ｂの物性を、異質ガラスＡ、Ｂの物性と併せて表３に示す。なお、表３において、μは粘度（単位：ｄＰａ・ｓ）を表す。
【００７１】
【表２】
2013199385.tif 000004
【００７２】
【表３】
2013199385.tif 000005
（例１）
例１（実施例）では、図８などに示すように、鉛直管１４１の下壁内面１５１を水平面とした。また、鉛直管１４１の内周面１５４と排出口１５２との間の水平方向最短距離Ｌ（図２参照）を０ｍｍ（実機でも、０ｍｍに相当）とした。さらに、鉛直管１４１と水平管１４５、１４６とを接続する接続口１５５、１５６のうち、鉛直管１４１の下壁に最も近い接続口１５５と、鉛直管１４１の下壁内面１５１との間の上下間隔Ｍを９ｍｍ（実機では、４５ｍｍに相当）とした。
【００７３】
（例２）
例２（実施例）では、上下間隔Ｍを２０ｍｍ（実機では、１００ｍｍに相当）とした他は、例１と同様に搬送装置を作製した。
【００７４】
（例３）
例３（比較例）では、図８および図９に示すモデル機の代わりに、図１０に示すモデル機を用いた。具体的には、排出口１５２Ａの中心を鉛直管１４１Ａの中心線と同心状とした他は、例１と同様に搬送装置１４０Ａを作製した。
【００７５】
（評価）
例１〜例３に示す各構成の搬送装置について、３つの供給口１８１〜１８３のいずれかを介して異質流体１０５を注入し、鉛直管１４１（１４１Ａ）内における異質流体１０５の巻き上がりの有無を視認することで、評価を行った。評価は、異質流体１０５の種類毎に、供給口の位置を順次変えて行った。
【００７６】
異質流体１０５には、表２および表３に示す２種類の異質流体Ａ、Ｂを用いた。異質流体１０５の注入量は、０．０５トン／日（実機では、０．５トン／日に相当）とした。
【００７７】
鉛直管１４１（１４１Ａ）の排出口１５２（１５２Ａ）から排出される流体の流量Ｖ１は０．１トン／日（実機では、１トン／日に相当）とし、鉛直管１４１（１４１Ａ）に流入する流体の流量Ｖ２は８．１トン／日（実機では、８１トン／日に相当）とした。即ち、流量Ｖ１は、流量Ｖ２に対して１．３％とした。
【００７８】
（結果）
評価の結果を表４に示す。なお、表４において、異質流体の巻き上がりが視認されなかったものを○とし、視認されたものを×とした。
【００７９】
【表４】
2013199385.tif 000006
表４から、異質流体１０５の種類に関わらず、排出口１５２の中心を鉛直管１４１の中心線から水平方向上流側に偏心させることで、異質流体を排出する効果を高められることが分かる。また、上下間隔Ｍを長くすることで、異質流体を排出する効果をより高められることが分かる。
【符号の説明】
【００８０】
４    溶融ガラス
５    異質ガラス
１０  溶解装置
２０  成形装置
３０  脱泡装置
４０  搬送装置
４１〜４４  鉛直管
４５〜４８  水平管
５１  下壁内面
５２  排出口
５４  内周面
５５  接続口
５６  接続口
６１  排出管
【図１】
2013199385.tif 000007
【図２】
2013199385.tif 000008
【図３】
2013199385.tif 000009
【図４】
2013199385.tif 000010
【図５】
2013199385.tif 000011
【図６】
2013199385.tif 000012
【図７】
2013199385.tif 000013
【図８】
2013199385.tif 000014
【図９】
2013199385.tif 000015
【図１０】
2013199385.tif 000016